(57)【要約】      （修正有）【課題】織物の第一面及び第二面に相互に係合機能を有する両面面ファスナー織物を提供する。【解決手段】両面面ファスナー織物１は少なくとも一つのループ組織１２及び一つのフック部組織１１で織られる。該ループ組織１２の表面には、一つの熱収縮加工を経て生じる複数個の繊維ループ１２２を具有する。及び該フック部組織１１の表面に毛羽を具有し、且つ一つの毛焼き加工を経て巻き状１１３及び/或いは玉状末端１１４を持つ複数本の拘束繊維１１２を形成する。第一面１ａにある該ループ組織１２及び、第二面１ｂにある該フック部組織１１が接触する際、該複数の繊維ループ１２２と該複数の拘束繊維１１２は互いに掛合或いは拘束することで、該第一面１ａと該第二面１ｂが係合効果を形成する。【選択図】図４
0003214172.tif 000002
【実用新案登録請求の範囲】
【請求項１】
本考案の両面マジックテープ（登録商標）織物は少なくとも一つのループ組織及び一つのフック部組織で織られ、前記両面マジックテープ（登録商標）織物は一つの第一面及び一つの第二面を具有し、前記第一面及び前記第二面は同時に前記ループ組織及び前記フック部組織を具有し、前記第一面にある前記ループ組織の面積は、前記フック部組織の面積の一つの予定倍数であり、前記第二面にある前記フック部組織の面積は、前記ループ組織の面積の前記予定倍数であり、且つ前記予定倍数は二より大きい或いは同じであり、その中、前記ループ組織の組成繊維は少なくとも一つの異収縮混繊糸を含んで織り、前記ループ組織の表面には、一つの熱収縮加工を経て生じる複数個の繊維ループを具有し、及び前記フック部組織の組成繊維は、少なくとも一種の溶融型繊維を含んで織り、前記フック部組織の表面に毛羽を具有し、且つ一つの毛焼き加工を経て巻き状及び/或いは玉状末端を持つ複数本の拘束繊維を形成し、前記第一面にある前記ループ組織及び、前記第二面にある前記フック部組織が接触する際、前記繊維ループと前記拘束繊維は互いに掛合或いは拘束することで、前記第一面と前記第二面が係合効果を形成することを特徴とする両面マジックテープ（登録商標）織物。
【請求項２】
本考案の両面マジックテープ（登録商標）織物は少なくとも一つのループ組織及び一つのフック部組織で織られ、前記両面マジックテープ（登録商標）織物に一つの第一面及び一つの第二面を具有し、前記第一面は前記ループ組織を具有し、前記第二面は前記フック部組織を具有し、その中、前記ループ組織の組成繊維は少なくとも一つの異収縮混繊糸を含んで織り、前記ループ組織の表面には、一つの熱収縮加工を経て生じる複数個の繊維ループを具有し、及び前記フック部組織の組成繊維は、少なくとも一種の溶融型繊維を含んで織り、前記フック部組織の表面に毛羽を具有し、且つ一つの毛焼き加工を経て巻き状及び/或いは玉状末端を持つ複数本の拘束繊維を形成し、前記第一面にある前記ループ組織及び、前記第二面にある前記フック部組織が接触する際、前記繊維ループと前記拘束繊維は互いに掛合或いは拘束することで、前記第一面と前記第二面が係合効果を形成することを特徴とする両面マジックテープ（登録商標）織物。
【請求項３】
前記両面マジックテープ（登録商標）織物は、２/１、３/１、４/１の斜文組織或いは朱子組織から選ばれ、その中、前記フック部組織は、経糸で形成し、前記ループ組織は緯糸で形成することを特徴とする請求項１記載の両面マジックテープ（登録商標）織物。
【請求項４】
前記両面マジックテープ（登録商標）織物は、一種のインターロック編み機で編まれたインターロック編みの変化組織の編物であり、その中、前記第一面は前記フック部組織、前記第二面は前記ループ組織であり、前記第一面と前記第二面は複数個の連結点で互いに締結して形成することを特徴とする請求項２記載の両面マジックテープ（登録商標）織物。
【請求項５】
前記両面マジックテープ（登録商標）織物は一種の平編添え糸組織ニットであり、その中、前記第一面は前記ループ組織、前記第二面は前記フック部組織であることを特徴とする請求項２記載の両面マジックテープ（登録商標）織物。
【請求項６】
前記両面マジックテープ（登録商標）織物は、一つの立体組織のニットであり、その中、前記第一面は前記ループ組織、前記第二面は前記フック部組織であり、前記第一面と前記第二面は一つの連結糸が締結して前記の立体組織のニットを形成することを特徴とする請求項２記載の両面マジックテープ（登録商標）織物。
【請求項７】
前記フック部組織の表面にある前記の毛羽は、前記溶融型繊維にある溶融型短繊維が一つの紡績加工を経て形成するものであることを特徴とする請求項１或いは請求項２記載の両面マジックテープ（登録商標）織物。
【請求項８】
前記フック部組織の表面にある前記の毛羽は、前記溶融型繊維にある溶融型長繊維が一つのピーチ起毛加工を経て形成するものであることを特徴とする請求項１或いは請求項２記載の両面マジックテープ（登録商標）織物。
【請求項９】
前記フック部組織が含む前記の溶融型繊維にある溶融型繊維は、前記フック部組織のウェイト５０％以上を占めることを特徴とする請求項１或いは請求項２記載の両面マジックテープ（登録商標）織物。
【請求項１０】
前記フック部組織の前記溶融型繊維にある溶融型繊維の繊度は５デニール以下とすることを特徴とする請求項１或いは請求項２記載の両面マジックテープ（登録商標）織物。
【請求項１１】
前記ループ組織の繊度は０.０８デニールから２.０デニールとすることを特徴とする請求項１或いは請求項２記載の両面マジックテープ（登録商標）織物。
【請求項１２】
前記ループ組織の繊度は０.３デニール以下の複合紡績繊維であり、且つ一つの化学開繊加工を経ることで、前記複合紡績繊維は、更に多くの超細繊維に分解することを特徴とする請求項１或いは請求項２記載の両面マジックテープ（登録商標）織物。
【請求項１３】
前記溶融型繊維は中空繊維或いは異形断面繊維から選ぶことを特徴とする請求項１或いは請求項２記載の両面マジックテープ（登録商標）織物。
【請求項１４】
前記溶融型繊維はポリエステル糸、ポリエチレン糸、ポリプロピレン糸、ナイロン糸或いはポリメチルメタクリレート糸から選ぶことを特徴とする請求項１或いは請求項２記載の両面マジックテープ（登録商標）織物。
【請求項１５】
前記ループ組織にある前記異収縮混繊糸は、第一熱収縮率の複数本の第一繊維を具有し、及び第二熱収縮率の複数本の第二繊維を具有し、前記第一熱収縮率は前記第二熱収縮率より大きく、且つ前記第一繊維と前記第二繊維の熱収縮率の相違は７％以上であることを特徴とする請求項１或いは請求項２記載の両面マジックテープ（登録商標）織物。
【請求項１６】
前記溶融型繊維及び/或いは前記異収縮混繊糸内に弾性繊維を含むことで、前記両面マジックテープ（登録商標）織物の経方向及び/或いは緯方向に伸縮性を具有することを特徴とする請求項１或いは請求項２記載の両面マジックテープ（登録商標）織物。
【考案の詳細な説明】
【技術分野】
【０００１】
本考案は一種の両面マジックテープ（登録商標）織物の構造に関し、特に織物の第一面及び第二面に相互に係合機能を具有する両面マジックテープ（登録商標）織物の構造に関する。
【背景技術】
【０００２】
従来技術の両面マジックテープ（登録商標）織物は、本考案の申請者の発明である台湾特許申請案第Ｉ３８８２９１号(アメリカ特許申請案ＵＳ８，５５１，５９６号)に示すように、該両面マジックテープ（登録商標）織物に含まれるのは一つのループ組織及び一つのフック部組織であり、該ループ組織は複合紡績糸を用いて織物に織り、開繊処理し、比較的多くの超細繊維に分解することで、糸の交わるポイントの間にループを形成しやすくする。及び該フック部組織は溶融型人造短繊維混繊糸で組成し、織機或いは編み機と超細繊維糸と共に織り交ぜて織物を作り、且つ焼結することで、該織物の表面にある人造短繊維の絨毛を一つの玉状末端に結成するため、ループに対応するフック部になる。
【０００３】
しかし実務上、該ループ組織は対応する該フック部組織を拘束するために用いるものであるため、該ループ組織の該複数の繊維ループの緩み具合が、該マジックテープ（登録商標）織物の係合機能に影響する。しかし、単純な複合繊維糸を開繊した後、仮に異なる熱収縮率のその他の繊維を含まない場合、該ループ組織の表面は、平らで密な一つの模様となり、該ループ組織の表面に緩んだ該複数の繊維ループを作ることができず、よっては係合機能を失う。
【０００４】
更に該溶融型短繊維糸が該フック部組織のウェイトの含有量が５０％より低い場合、それに含まれる非溶融型繊維が毛焼き加工で焼かれると、残りの拘束繊維の数量では、係合機能を悪くすることなどを鑑みて、更なる改善が必要であった。
【先行技術文献】
【特許文献】
【０００５】
【特許文献１】特開２００２−３０２８６１号公報
【考案の概要】
【考案が解決しようとする課題】
【０００６】
前記公知構造の欠点を解決するため、本考案の第１の目的は、一つの第一面、一つの第二面を含み、該第一面と第二面が互いに係合機能を具有する両面マジックテープ（登録商標）織物の構造を提供することにある。
本考案の第２の目的は、製品の形状に合わせて随意にカットしても、随意に互いに係合する機能は失わず、大いに製品デザインを自由にできる両面マジックテープ（登録商標）織物の構造を提供することにある。
【課題を解決するための手段】
【０００７】
前記の目的を解決するために、本考案は両面マジックテープ（登録商標）織物の構造を提供し、少なくとも一つのループ組織及び一つのフック部組織で織られる。前記両面マジックテープ（登録商標）織物は一つの第一面及び一つの第二面を具有し、前記第一面及び前記第二面は同時に前記ループ組織及び前記フック部組織を具有し、前記第一面にある前記ループ組織の面積は、前記フック部組織の面積の一つの予定倍数であり、前記第二面にある前記フック部組織の面積は、前記ループ組織の面積の前記予定倍数であり、且つ前記予定倍数は二より大きい或いは同じである。その中、前記ループ組織の組成繊維は少なくとも一つの異収縮混繊糸を含んで織り、前記ループ組織の表面には、一つの熱収縮加工を経て生じる複数個の繊維ループを具有する。及び前記フック部組織の組成繊維は、少なくとも一種の溶融型繊維を含んで織り、前記フック部組織の表面に毛羽を具有し、且つ一つの毛焼き加工を経て巻き状及び/或いは玉状末端を持つ複数本の拘束繊維を形成する。前記第一面にある前記ループ組織及び、前記第二面にある前記フック部組織が接触する際、前記繊維ループと前記拘束繊維は互いに掛合或いは拘束することで、前記第一面と前記第二面が係合効果を形成する。
【０００８】
前述の目的を解決するために、本考案は別の技術手段を使って、一種の両面マジックテープ（登録商標）織物を提供し、少なくとも一つのループ組織及び一つのフック部組織で織られる。前記両面マジックテープ（登録商標）織物に一つの第一面及び一つの第二面を具有し、前記第一面は前記ループ組織を具有し、前記第二面は前記フック部組織を具有する。その中、前記ループ組織の組成繊維は少なくとも一つの異収縮混繊糸を含んで織り、前記ループ組織の表面には、一つの熱収縮加工を経て生じる複数個の繊維ループを具有する。及び前記フック部組織の組成繊維は、少なくとも一種の溶融型繊維を含んで織り、前記フック部組織の表面に毛羽を具有し、且つ一つの毛焼き加工を経て巻き状及び/或いは玉状末端を持つ複数本の拘束繊維を形成する。前記第一面にある前記ループ組織及び、前記第二面にある前記フック部組織が接触する際、前記繊維ループと前記拘束繊維は互いに掛合或いは拘束することで、前記第一面と前記第二面が係合効果を形成する。
【考案の効果】
【０００９】
本考案に具有する第一面及び第二面が互いに係合機能を具有し、且つ製品の形状に合わせて随意にカットしても、随意に互いに係合する機能は失わず、大いに製品デザインを自由にできる。
【図面の簡単な説明】
【００１０】
【図１】本考案の両面マジックテープ（登録商標）織物の第一面の第一実施例の略図である。３/１経糸ツイル(3/1 ｗａｒｐ−ｆａｃｅｄ ｔｗｉｌｌ)組織を示し、且つ経糸はフック部組織である。
【図２】図１の第二面の略図である。１/３緯糸ツイル組織を示し、且つ緯糸はループ組織である。
【図３】図１に示す該両面マジックテープ（登録商標）織物の各パーツ説明図である。
【図４】図２の線Ａ−Ａに沿ってキャプチャーした断面図である。
【図５】本考案の両面マジックテープ（登録商標）織物を四方形風呂敷に応用して物品を包む略図である。
【図６】本考案の両面マジックテープ（登録商標）織物の第一実施例であり、５枚経朱子２飛組織の略図である。
【図７】本考案の両面マジックテープ（登録商標）織物の第二実施例であり、両面マジックテープ（登録商標）織物はインターロック編みで編む略図である。
【図８】本考案の両面マジックテープ（登録商標）織物の第三実施例であり、平編添え糸組織ニットの略図である。
【図９】本考案の両面マジックテープ（登録商標）織物の第四実施例であり、両面立体組織の編み物の略図である。
【考案を実施するための形態】
【００１１】
以下、本考案の構造と特徴および効果を、最良実施例と図面を参照しながら詳細に説明する。
【実施例１】
【００１２】
図１に示すのは、両面マジックテープ（登録商標）織物１の第一実施例である。該両面マジックテープ（登録商標）織物１は織機で織った３/１経糸ツイル(3／1 ｗａｒｐ−ｆａｃｅｄ ｔｗｉｌｌ)組織である。該両面マジックテープ（登録商標）織物１の経糸１１ａは少なくとも一つの溶融型繊維１１１を含み、緯糸１２ａは少なくとも一つの異収縮混繊糸１２１を含む。その中、該３/１経糸ツイル組織の一つの第一面１ａをフック部組織１１とし、且つ一つの第二面１ｂをループ組織とする。該両面マジックテープ（登録商標）織物１の該第一面１ａで観察すると、一種の３/１経糸ツイル組織であり、該複数の経糸１１ａの浮点の数は、該複数の緯糸１２ａの３倍である。この時、該第一面１ａを一つのフック部組織面とする。よって、該フック部組織１１が該第一面１ａで占める面積は、該ループ組織１２の３倍である。よって、該３/１経糸ツイル組織を織った後、大部分の該溶融型繊維１１１は該第一面１ａに現れる。
【００１３】
図２に示すのは、図１に示す該両面マジックテープ（登録商標）織物１の裏面であり、即ち該第二面１ｂである。該第二面１ｂは１/３緯糸ツイル(1／3 ｗｅｆｔ−ｆａｃｅｄ ｔｗｉｌｌ)組織であり、該複数の緯糸１２ａの浮点の数は、該複数の経糸１１ａの３倍であるため、該ループ組織１２が該第二面１ｂで占める面積は該フック部組織１１の３倍である。この時、該第二面１ｂを一つのループ組織面とする。よって、該１/３緯糸ツイル組織を織った後、大部分の該異収縮混繊糸１２１は該第二面１ｂに現れることで、該両面マジックテープ（登録商標）１の該第一面１ａと該第二面１ｂは、ベストな相互に係合機能を具有する。その中、該経糸１１ａ及び該緯糸１２ａは弾性繊維を含むことができ、例えば商品名が「ＬＹＣＲＡ」或いは「ＯＰＥＬＯＮ」などのポリウレタン弾性繊維により、該両面マジックテープ（登録商標）１が経方向及び/或いは緯方向に伸縮する弾性を具有する。
【００１４】
図３に示すように、該フック部組織１１の該経糸１１ａは、該溶融型繊維１１１によって構成する。該溶融型繊維１１１は１０’ｓから８０’ｓなどの短繊維紡績糸(ｓｐｕｎ ｙａｒｎ)から選ぶことができ、該短繊維紡績糸が使用する溶融型短繊維は、ポリエステル長繊維を適切な長さに裁断したものである。該ポリエステル長繊維は、75ｄｅ／72ｆ、150ｄｅ／48ｆ、１５０ｄｅ／３６ｆ或いは４５０ｄｅ／９６ｆなどから選ぶことができ、該溶融型繊維１１１の一本の繊度は約１．０４ｄｅ／ｆから４．６９ｄｅ／ｆの間、或いは５ｄｅ／ｆ以下とする。よって、該溶融型短繊維は天然の短繊維を合わせて一つの混紡糸を作り、異なる機能を具有する。該溶融型繊維１１１を実施する際には、ポリエステル糸、ポリエチレン糸、ポリプロピレン糸、ナイロン糸或いはポリメチルメタクリレート糸から選ぶ。
【００１５】
該フック組織１１は一つの毛焼き加工を経ることで、該溶融型短繊維の該複数の拘束繊維１１２は巻き状１１３及び/或いは玉状末端１１４を形成する。該複数の天然短繊維は該毛焼き加工において焼かれ、該複数の溶融型短繊維が形成する該複数の拘束繊維１１２のみを残す。よって、該複数の溶融型短繊維が該フック部組織１１を占める。例えば該混紡糸のウェイトの５０％以上がベストであり、それであればこそ、充分な該複数の拘束繊維１１２を提供することができる。該溶融型短繊維はポリエステル、ポリアミド、ポリオレフィン或いはポリアクリロニトリルなどの材質から選ぶことができる。本実施例における該フック部組織１１の表面が毛羽立ち、該複数の毛羽は該溶融型短繊維が紡績加工を経て、自然に該溶融型繊維１１１の表面に突出するものである。その中、該溶融型繊維１１１を実施する際、ループ紡績糸がベストである。その原因は、該ループ紡績糸の毛羽立つ量が比較的多いため、該ループ紡績糸が構成するフック部組織１１にもベストな係合効果を具有する。
【００１６】
該溶融型繊維１１１は例えば７５ｄｅ／７２ｆ、１５０ｄｅ／４８ｆ、１５０ｄｅ／３６ｆ或いは４５０ｄｅ／９６ｆなどの長繊維仮り撚り加工糸から選ぶことができる。該長繊維仮り撚り加工糸の一本の繊度は１．０４ｄｅ／ｆから４．６９ｄｅ／ｆの間、或いは５ｄｅ／ｆ以下とする。該長繊維仮り撚り加工糸の材質はポリエステル、ポリアミド、ポリオレフィン或いはポリアクリロニトリルから選ぶことができる。
【００１７】
該長繊維仮り撚り加工糸の表面は毛羽立たないため、該フック部組織１１が占める面積の比較的大きい該第一面１ａにピーチ起毛加工(ｐｅａｃｈｅｄ)処理を行うことで、該フック部組織１１の表面の一部分の繊維を切り、濃密な毛羽状態の複数本の拘束繊維１１２が生まれる。よって、該複数の拘束繊維１１２はいずれも該第一面１ａに現れる。更に該毛焼き加工を経ることで、溶融型繊維の該複数の拘束繊維１１２が巻き状１１３及び/或いは玉状末端１１４を形成する。
【００１８】
本実施例の該複数の毛羽は、該ピーチ起毛加工により形成するため、該複数の毛羽は該フック部組織１１が該ピーチ起毛加工を経た表面のみに現れる。よって、該ピーチ起毛加工の時間、ブラシ或いはサンドペーパーの種類を調整することで、該複数の毛羽の数と長さを選択することができ、よって様々な係合強度の該フック部組織１１を生産することができ、色んな製品のニーズに応えることができる。
【００１９】
該溶融型繊維の一本の繊度の選択範囲は、１．０４ｄｅ／ｆから４．６９ｄｅ／ｆの間、或いは５ｄｅ／ｆ以下とすることで、該ループ組織１２の複数個の繊維ループ１２２のサイズと対応し、それによりベストな相互拘束機能が生まれる。但し、該一本の繊度はこれに限られない。その中、該溶融型繊維は中空の内腔及び/或いは表面の複数個の微孔を具有することができ、それにより表面積を拡大することで、該フック部組織１１は吸湿及び速乾の機能を具有する。更に、該溶融型繊維１１１は更に衛生加工或いはシルバーメッキ繊維と織り交ぜることで、該フック部組織が抗菌機能を具有することができる。この他、該溶融型繊維１１１は更に金属繊維、例えばシルバーメッキ繊維、銅繊維或いはグラフェン繊維と併合することで、静電気防止及び導電機能を具有する。更に該溶融型繊維１１１は前述弾力繊維を含むことで、伸縮性を具有することができる。
【００２０】
図４に示すように、該ループ組織１２の該緯糸１２ａは少なくとも一つの異収縮混繊糸１２１を含み、該異収縮混繊糸１２１が含むのは、第一熱収縮率を具有する一つの第一繊維１２３(例えば熱収縮率が１５％以上の３０ｄｅ／１２ｆのポリエステル繊維から選ぶ)及び、第二熱収縮率を具有する一つの第二繊維１２４(例えば熱収縮率が約３％の５０ｄｅ／１４４ｆのポリエステル繊維)である。該第一熱収縮率が該第二熱収縮率より大きく、それにより該第一繊維１２３と該第二繊維１２４の熱収縮率の相違が７％以上になるのがベストである。該異収縮混繊糸１２１は例えば染色加工の高温など、一つの熱収縮過程を介することで、該異収縮混繊糸１２１が差異性の熱収縮率が生まれるため、該第二繊維１２４は該第一繊維１２３よりも長く、よって該ループ組織１２は緩んだ複数個の繊維ループ１２２を具有する。
【００２１】
この実施例において、該両面マジックテープ（登録商標）織物１は染色加工にて熱収縮し、そして後続の熱定型加工において、該両面マジックテープ（登録商標）織物１の緯方向の幅を伸ばすことで、該第一繊維１２３と該第二繊維１２４の間の収縮率の適切な差異を調整して定型し、更に該複数の繊維ループ１２２の緩む程度を調整する。該第一熱収縮率の該第一繊維１２３は一般的に結晶性ポリエステルの変性を経て高い熱収縮率を得ているのは、従来技術に属するため、ここで再度言及しない。該第二繊維１２４が仮に５０ｄｅ／１４４ｆのポリエステル繊維である場合、一本の繊度は約０．３４７ ｄｅ／ｆであり、複合繊維を開繊してできる繊維よりも太く、該第二繊維１２４は複合紡績加工を経る必要がないために、開繊加工の必要がなく、よって生産過程をシンプル化し、且つ耐用性を増すことができる。
【００２２】
該異収縮混繊糸１２１に含まれる該複数の第二繊維１２４は、分割パイ(ｓｅｇｍｅｎｔｅｄ ｐｉｅ) ８０ｄｅ／７２ｘ１２ｆ (ＰＥＴ／Ｃｏ−ＰＥＴ)或いは海島(ｓｅａ−ｉｓｌａｎｄ) ７５ｄｅ／２４ｘ３７ｆなどのポリエステル複合繊維から選ぶことができる。該第一繊維１２３は例えば３０ｄｅ／１２ｆの高い熱収縮率繊維から選び、該複数の第二繊維１２４は、例えば複合紡績繊維から選ぶと、アルカリ減量の化学開繊加工を経る必要があり、それにより該ポリエステル複合紡績糸が約０．０９ ｄｅ／ｆの繊維に解離する。そして該化学開繊及び/或いは染色加工の高温を介することで、該異収縮混繊糸１２１は差異性熱収縮率が生まれ、よって該第二繊維１２４が該第一繊維１２３よりも長くなるため、該ループ組織１２は緩んだ複数個の繊維ループ１２２を具有する。よって、比較的細い繊維糸、例えば該ポリエステル複合紡績糸で該ループ組織１２を作る際、軽くて薄い織物に適用する。よって、該第二繊維１２４が仮に該複合紡績繊維である場合、該一本の繊度は０.３デニール以下とし、必要な場合は、該化学開繊加工を行うことで、該複合紡績繊維を更に多くの超細繊維に分解する。
【００２３】
該両面マジックテープ（登録商標）織物の第一実施例を実施する際、該拘束繊維１１２のサイズの選択範囲は約１ ｄｅから５ ｄｅであり、該繊維ループ１２２のサイズの選択範囲は約０．０８ ｄｅから２．０ ｄｅである。両者の繊維のサイズの違いが大きいほど、相互に係合しやすいが、耐用性は繊維の細さと反比例である。例えばベストな組合せは、１５０ｄｅ／４８ｆの該拘束繊維１１２に５０ｄｅ／１４４ｆを合わせた該繊維ループ１２２、或いは７５ｄｅ／３６ｆの該拘束繊維１１２に８０ｄｅ／７２ｘ１２ｆの該繊維ループ１２２を合わせるが、これによって制限されない。この他、該異熱収縮混繊糸１２１は前述の弾性繊維を含むことができるため、該異熱収縮混繊糸１２１は伸縮性を具有する。
【００２４】
該複数の第一繊維１２３は該染色加工において、比較的大きく収縮し、且つ相隣していた二つの交織点の距離を縮ませる。しかし、該第二繊維１２４の熱収縮は相対的に小さく、それにより、該第二繊維１２４が該緯糸１２ａの二つの相隣する交織点の間で比較的緩んだ浮糸を形成させるため、緩んだ該複数の繊維ループ１２２が生じる。該複合紡績糸はまたポリエステルとポリアミド(ＰＥＴ/ＰＴ6)を共に押し出す紡績方法を使用することができ、開繊の後にポリエステルとポリアミドの二つの材質が同時に存在する繊維を形成する。前述の二種類の熱収縮率の該第一繊維１２３と該第二繊維１２４の熱収縮率の差異は７％以上がベストである。仮に該ループ組織１２の該異収縮混繊糸１２１に更に高い熱収縮率の該第一繊維１２３を含む場合、該両面マジックテープ（登録商標）織物１は更に厚くなることが可能であり、それにより係合機能を具有する保温効果のあるマフラーにすることもできる。
【００２５】
図５に示すように、該両面マジックテープ（登録商標）織物１を一つの四方形の風呂敷に応用する例において、物品を包む際、該両面マジックテープ（登録商標）織物１の該第一面１ａと該第二面１ｂは互いに係合するため、従来の風呂敷のように、結ぶ及び結び目の存在に困ることなく、便利且つ物品を包むスペースを増やすことになる。更に該両面マジックテープ（登録商標）織物１の該第一面１ａと該第二面１ｂの相互に係合する機能は、ボクシング用の包帯に使用することができ、巻くと緩むことなく、更に効率があり、更に該包帯の長さを短くすることができ、大幅に巻くスピードとクォリティを改善する。
【００２６】
該両面マジックテープ（登録商標）１を実施する際には、２/１経斜文組織、４/１経斜文組織及び５枚経朱子(５−ｅｎｄ ｗａｒｐ−ｆｌｕｓｈ ｓａｔｉｎ)組織などを選択することができる。該複数の組織の浮点の数の比例は、それぞれ２倍、４倍及び５倍であり、占める面積はそれぞれ２倍、４倍及び５倍である。浮点の数の比例が大きいほど、浮糸が跨ぐ距離が大きく、それにより該織物１はより柔らかくなり、該複数の繊維ループ１２２は更に長くなる。しかし、該フック部組織１の該複数の拘束繊維１１２も相対的に柔らかくなる。よって、浮点の数が比較的少ない該２/１経斜文組織は、浮糸の跨ぐ距離が短いだけでなく、比較的多くの該複数の経糸１１ａが該第二面１ｂに現れ、同時に比較的多くの該複数の緯糸１２ａが第一面１ａに現れる。つまり、該第一面１ａの該フック部組織１１を減らすと同時に、該第二面１ｂの該ループ組織１２をも減らすことになり、よって相互の係合機能を下げる。よって、原則的に織物は3/1斜文(３／１ ｗａｒｐ ｔｗｉｌｌ)組織、4/1斜文(４／１ ｗａｒｐ ｔｗｉｌｌ)組織及び5枚朱子(５−ｅｎｄ ｓａｔｉｎ)組織がベストである。図６に示すのは、５枚経朱子２飛組織(５−ｅｎｄ ｗａｒｐ−ｆｌｕｓｈ ｓａｔｉｎ)の両面マジックテープ（登録商標）織物１である。
【００２７】
よって、図１から図４及び図６の説明により、該両面マジックテープ（登録商標）織物１は少なくとも一つのループ組織１２及び一つのフック部組織１１によって織られたものである。該両面マジックテープ（登録商標）織物１に一つの第一面１ａ及び一つの第二面１ｂを具有し、該第一面１ａ及び該第二面１ｂは同時に該ループ組織１２及び該フック部組織１１を具有し、該第一面１ａにある該ループ組織１２の面積は、該フック部組織１２の面積の一つの予定倍数である。該第二面１ｂにある該フック部組織１１の面積は、該ループ組織１２の面積の前記の予定倍数であり、且つ該予定倍数は二より大きい或いは同じである。
【００２８】
該ループ組織１２の組成繊維に含まれるのは、少なくとも一種の異収縮混繊糸１２１であり、且つ該ループ組織１２は一つの熱収縮加工を経て生まれる複数個の繊維ループ１２２を具有する。該フック部組織１１の組成繊維に含まれるのは、少なくとも一種の溶融型繊維１１１であり、且つ該フック部組織１１が溶融型長繊維糸によって組成された場合、ピーチ起毛加工を行う必要があり、それにより該フック部組織１１の表面が毛羽立ち、続いて更に毛焼き加工を経て巻き状１１３及び/或いは玉状末端１１４を持つ複数本の拘束繊維１１２を形成する。該フック部組織１１が溶融型短繊維糸で組成される場合、該フック部組織１１の表面は既に毛羽立っているため、毛焼き加工のみを行えば、巻き状１１３及び/或いは玉状末端１１４を持つ複数本の拘束繊維１１２が形成される。
【００２９】
該第一面１ａにある該ループ組織１２と該第二面１ｂにある該フック部組織１１が接触する際、該複数の繊維ループ１２２と該複数の拘束繊維１１２が互いに掛合或いは拘束することで、該第一面１ａと該第二面１ｂが係合効果を形成する。
【実施例２】
【００３０】
図７に示すのは、該両面マジックテープ（登録商標）織物の第二実施例である。該両面マジックテープ（登録商標）織物１は一種のインターロック編みの変化組織の両面編物(ｖａｒｉａｔｉｏｎ ｏｆ ｔｈｅ ｉｎｔｅｒｌｏｃｋ ｄｏｕｂｌｅ−ｆａｃｅ ｂａｓｅｄ ｓｔｒｕｃｔｕｒｅ)である。該両面マジックテープ（登録商標）織物１の一つの第一面１ａを一つのフック部組織１１とし、且つ溶融型繊維１１１を含む。該両面マジックテープ（登録商標）織物１の一つの第二面１ｂを一つのループ組織１２とし、且つ異収縮混繊糸１２１を含む。
【００３１】
該第一面１ａと該第二面１ｂの複数個の連結点を締結して該両面マジックテープ（登録商標）織物１を形成する。該複数の連結点はそれぞれ該第一面１ａで一つの窪みを形成し、且つ該複数の連結点を該窪みの中に隠すことで、該第一面１ａは全て該フック部組織１１になり、該第二面１ｂは全て該ループ組織１２になり、逆の場合もそうである。よって、該インターロック変化組織を利用すれば、該第一面１ａを全てフック部組織１１にすることができ、該第二面１ｂは全て該ループ組織１２になる。
【００３２】
該第二実施例において、該フック部組織１１は、溶融型短繊維糸或いは溶融型長繊維糸によって組成することができる。仮に該フック部組織１１の組成繊維が溶融型短繊維糸であれば、該毛焼き加工のみを行い、溶融型短繊維を含む該複数の拘束繊維１１２を巻き状１１３及び/或いは玉状末端１１４に形成する。仮に該フック部組織１１の組成繊維が溶融型長繊維糸である場合、該第一面１ａに該ピーチ起毛加工及び該毛焼き加工を行う必要があり、それにより巻き状１１３及び/或いは玉状末端１１４を持つ複数本の拘束繊維１１２を形成する。該第二面１ｂは該異収縮混繊糸１２１を含み組成するループ組織１２は、該熱収縮加工の後に、複数個の繊維ループ１２２が形成することで、該両面マジックテープ（登録商標）織物１の該第一面１ａと該第二面１ｂはそれぞれ該フック部組織１１と該ループ組織１２になり、よって相互に係合する機能を具有する。
【実施例３】
【００３３】
図８に示すのは、該両面マジックテープ（登録商標）織物の第三実施例である。該両面マジックテープ（登録商標）織物１は一種の平編添え糸組織ニット(ｐｌａｔｅｄ ｊｅｒｓｅｙ ｆａｂｒｉｃ)であり、該ニットは一つの異収縮混繊糸１２１と一つの溶融型繊維１１１を重ね、更に一つのシングル編み機によって編まれるものである。仮に該フック部組織１１の該複数の溶融型繊維１１１が該第一面１ａに現れる場合、該ループ組織１２の該複数の異収縮混繊糸１２１は必ず該第二面１ｂに現れる。逆の場合もそうである。本実施例において、該第一面１ａは全て該ループ組織１２であり、該第二面１ｂは全て該フック部組織１１である。
【００３４】
前述のように、該第一面１ａの該フック部組織１１の組成繊維は、溶融型短繊維糸或いは溶融型長繊維糸を含み組成することができる。溶融型短繊維糸である場合、該毛焼き加工のみを行うことで、溶融型繊維を含む該複数の拘束繊維１１２を巻き状１１３及び/或いは玉状末端１１４に形成する。仮に該フック部組織１１の組成繊維が溶融型長繊維糸である場合、該第一面１ａに該ピーチ起毛加工及び該毛焼き加工を行う必要があり、それにより巻き状１１３及び/或いは玉状末端１１４を持つ複数本の拘束繊維１１２を形成する。該第二面１ｂは該異収縮混繊糸１２１を含み組成するループ組織１２は、該熱収縮加工の後に、複数個の繊維ループ１２２が形成することで、該両面マジックテープ（登録商標）織物１の該第一面１ａと該第二面１ｂはそれぞれ該フック部組織１１と該ループ組織１２になり、よって相互に係合する機能を具有する。
【実施例４】
【００３５】
図９に示すのは、該両面マジックテープ（登録商標）織物の第四実施例である。該両面マジックテープ（登録商標）織物１は一種の両面立体織物である(ｓｐａｃｅｒ ｆａｂｒｉｃ)。該両面立体織物の該第一面１ａの該フック部組織１１の組成繊維は、溶融型短繊維糸或いは溶融型長繊維糸を含み組成する。該第二面１ｂの該ループ組織１２の組成繊維は、異収縮混繊糸１２１を含み組成する。該第一面１ａ及び該第二面１ｂは連結糸１２５によって該両面立体織物を締結する。該連結糸１２５はモノフィラメント、長繊維糸或いは短繊維糸などから選択する。このような方法を用いて織られる立体織物の該第一面１ａの組成糸及び、該第二面１ｂの組成糸は直接な連結点がないため、該第一面１ａは全てフック部組織１１にすることができ、該第二面１ｂは全てループ組織１２にすることができる。前述の加工工程を経ることで、該両面マジックテープ（登録商標）織物１の該第一面１ａと該第二面１ｂはそれぞれ該フック部組織１１と該ループ組織１２になるため、互いに係合する機能を具有する。
【００３６】
該両面立体織物の該連結糸の種類は、例えば３０ｄｅ／１ｆのナイロンモノフィラメントを選択することで、該立体織物は該第一面１ａと該第二面１ｂの間にスペースを具有し、絶縁及び防振機能を具有する。もちろん該連結糸は一般の加工糸を選択することもでき、厚みを薄くする。
【００３７】
更に該両面マジックテープ（登録商標）織物１の該第一面及び該第二面は基本的に片面組織であるが、片面ジャガード組織にすることもでき、それにより該両面マジックテープ（登録商標）織物１に図案模様と色を具有する。
【００３８】
前述のように、該ループ組織１２の組成繊維に含まれるのは、少なくとも一種の異収縮混繊糸１２１であり、且つ該ループ組織１２は熱収縮加工を経て生じる複数個の繊維ループ１２２を具有する。該フック部組織１１の組成繊維に含まれるのは、少なくとも一種の溶融型繊維１１１であり、仮に溶融型短繊維糸である場合、毛焼き加工のみを行うことで、溶融型短繊維の該複数の拘束繊維１１２を巻き状１１３及び/或いは玉状末端１１４に形成する。仮に該フック部組織１１の組成繊維は溶融型長繊維糸を選択する場合、まず該第一面１ａにピーチ起毛加工及び毛焼き加工を行う必要があり、それにより巻き状１１３及び/或いは玉状末端１１４を持つ複数本の拘束繊維１１２を形成する。該第一面１ａにある該ループ組織１２と該第二面１ｂにある該フック部組織１１が接触する際、該複数の繊維ループ１２２と該複数の拘束繊維１１２は互いに掛合或いは拘束することで、該第一面１ａと該第二面１ｂが係合効果を形成する。
【００３９】
よって、図７、図８及び図９の説明のように、該両面マジックテープ（登録商標）織物１は少なくとも一つのループ組織１２及び一つのフック部組織１１で織られることが分かる。該両面マジックテープ（登録商標）織物１に一つの第一面１ａ及び一つの第二面１ｂを具有し、該第一面１ａに該ループ組織１２を具有し、該第二面１ｂは該フック部組織１１を具有する。その中、該溶融型繊維１１１及び該異収縮混繊糸１２１は弾性繊維を含むことができ、該弾性繊維は商品名「ＬＹＣＲＡ」或いは「ＯＰＥＬＯＮ」などポリウレタン弾性繊維から選ぶことで、該両面マジックテープ（登録商標）織物１は経方向及び/或いは緯方向に伸縮性を具有する。
【００４０】
撥水剤及び吸湿面において、環境保護問題に基づき、該両面マジックテープ（登録商標）織物１の該複数の拘束繊維１１２は、撥水性を含む繊維を使用することで、永久的に片面撥水機能を具有し、且つ撥水加工によって作られる廃水を省くことができ、従来の家庭での洗濯により、次第に織物から撥水剤が無くなり、環境汚染問題に進行することもない。該ループ組織１２の該異収縮混繊糸の該第二繊維１２４のサイズは約０．０８ ｄｅから２．０ ｄｅであり、該第二繊維１２４の細さは比較的大きな比表面積を具有する。吸湿性を具有するために、片面は撥水効果、片面は吸湿機能を具有する。また、染色面において、該複数の拘束繊維１１２及び該異収縮混繊糸１２１は陽イオンカチオン可染ポリエステル繊維、或いは陰イオンカチオン可染ポリエステル繊維、或いはポリトリメチレンテレフタレート(Ｐｏｌｙ Ｔｒｉｍｅｔｈｙｌｅｎｅ Ｔｅｒｅｐｈｔｈａｌａｔｅ)繊維を選択することで、染色温度を常温及び常圧にまで下げ、大幅にエネルギー消耗を節約することができる。
【００４１】
更に巻く及び包む際により貼り付くよう、少なくとも該経糸１１ａ或いは該緯糸１２ａ内に、例えばポリウレタン(Ｐｏｌｙｕｒｅｔｈａｎｅ)繊維、ポリブチレンテレフタレート(Ｐｏｌｙｂｕｔｙｌｅｎｅ Ｔｅｒｅｐｈｔｈａｌａｔｅ)などの弾性繊維を加える。
【００４２】
この他、該フック部組織１１はまた中空繊維、或いは異形断面繊維を使用することで、保温性を具有すると同時に、ウェイトを軽くすると共に、吸湿性を高めることができる。
【００４３】
よって、本考案の実施において、増加した効果は：
【００４４】
（１）、該両面マジックテープ（登録商標）織物の厚みは有効的に薄くすることができ、旅行風呂敷及び家庭の衣服を収納する際に適合する。
【００４５】
（２）、該両面マジックテープ（登録商標）織物は底布或いは基材を必要とせず、該織物本体は直接該ループ組織と該フック部組織を形成する。よって、本体は生地であるほかに、係合機能を具有する。よって、該織物本体の柔軟性を介し、直接衣服として使用し、便利に脱ぎ着しやすく、特に医療用衣服に適合する。
【００４６】
（３）、該両面マジックテープ（登録商標）織物が形成するフック部組織の繊度は、自然界の毛よりもかなり細いため、皮膚を刺激せず、洗濯する際にも、他の衣服に引っかかって傷つけることもない。
【００４７】
（４）、該両面マジックテープ（登録商標）織物の表裏面は互いに係合する機能を具有する。生地と同じように織り、形状は随意に印刷染色及び裁断することができ、全面的に係合機能を具有する。仮に風呂敷と包帯として使用する際、随意に係合して使用することができ、用途は無限大であり、係合物品として、大きく躍進した。
【００４８】
以上の説明は本考案の一つの実施例の詳細な説明であり、本考案の範囲を制限するものではない。本考案の範囲内にて行う変更や調整を行っても、本考案の重要な意義は失われず、本考案の範囲に含まれる。
【符号の説明】
【００４９】
１  両面マジックテープ（登録商標）織物 
１ａ  第一面
１ｂ  第二面 
１１  フック部組織
１１ａ  経糸 
１１１  溶融型繊維
１１２  拘束繊維 
１１３  巻き状
１１４  玉状末端 
１２  ループ組織
１２ａ 緯糸
１２１  異収縮混繊糸
１２２  繊維ループ 
１２３  第一繊維
１２４  第二繊維 
１２５  連結糸
【図１】
0003214172.tif 000003
【図２】
0003214172.tif 000004
【図３】
0003214172.tif 000005
【図４】
0003214172.tif 000006
【図５】
0003214172.tif 000007
【図６】
0003214172.tif 000008
【図７】
0003214172.tif 000009
【図８】
0003214172.tif 000010
【図９】
0003214172.tif 000011
【手続補正書】
【提出日】平成29年10月18日(2017.10.18)
【手続補正１】
【補正対象書類名】実用新案登録請求の範囲
【補正対象項目名】全文
【補正方法】変更
【補正の内容】
【実用新案登録請求の範囲】
【請求項１】
両面面ファスナー織物は少なくとも一つのループ組織及び一つのフック部組織で織られ、前記両面面ファスナー織物は一つの第一面及び一つの第二面を具有し、前記第一面及び前記第二面は同時に前記ループ組織及び前記フック部組織を具有し、前記第一面にある前記ループ組織の面積は、前記フック部組織の面積の一つの予定倍数であり、前記第二面にある前記フック部組織の面積は、前記ループ組織の面積の前記予定倍数であり、且つ前記予定倍数は二より大きい或いは同じであり、その中、前記ループ組織の組成繊維は少なくとも一つの異収縮混繊糸を含んで織り、前記ループ組織の表面には、一つの熱収縮加工を経て生じる複数個の繊維ループを具有し、及び前記フック部組織の組成繊維は、少なくとも一種の溶融型繊維を含んで織り、前記フック部組織の表面に毛羽を具有し、且つ一つの毛焼き加工を経て巻き状及び/或いは玉状末端を持つ複数本の拘束繊維を形成し、前記第一面にある前記ループ組織及び、前記第二面にある前記フック部組織が接触する際、前記繊維ループと前記拘束繊維は互いに掛合或いは拘束することで、前記第一面と前記第二面が係合効果を形成することを特徴とする両面面ファスナー織物。
【請求項２】
両面面ファスナー織物は少なくとも一つのループ組織及び一つのフック部組織で織られ、前記両面面ファスナー織物に一つの第一面及び一つの第二面を具有し、前記第一面は前記ループ組織を具有し、前記第二面は前記フック部組織を具有し、その中、前記ループ組織の組成繊維は少なくとも一つの異収縮混繊糸を含んで織り、前記ループ組織の表面には、一つの熱収縮加工を経て生じる複数個の繊維ループを具有し、及び前記フック部組織の組成繊維は、少なくとも一種の溶融型繊維を含んで織り、前記フック部組織の表面に毛羽を具有し、且つ一つの毛焼き加工を経て巻き状及び/或いは玉状末端を持つ複数本の拘束繊維を形成し、前記第一面にある前記ループ組織及び、前記第二面にある前記フック部組織が接触する際、前記繊維ループと前記拘束繊維は互いに掛合或いは拘束することで、前記第一面と前記第二面が係合効果を形成することを特徴とする両面面ファスナー織物。
【請求項３】
前記両面面ファスナー織物は、２/１、３/１、４/１の斜文組織或いは朱子組織から選ばれ、その中、前記フック部組織は、経糸で形成し、前記ループ組織は緯糸で形成することを特徴とする請求項１記載の両面面ファスナー織物。
【請求項４】
前記両面面ファスナー織物は、一種のインターロック編み機で編まれたインターロック編みの変化組織の編物であり、その中、前記第一面は前記フック部組織、前記第二面は前記ループ組織であり、前記第一面と前記第二面は複数個の連結点で互いに締結して形成することを特徴とする請求項２記載の両面面ファスナー織物。
【請求項５】
前記両面面ファスナー織物は一種の平編添え糸組織ニットであり、その中、前記第一面は前記ループ組織、前記第二面は前記フック部組織であることを特徴とする請求項２記載の両面面ファスナー織物。
【請求項６】
前記両面面ファスナー織物は、一つの立体組織のニットであり、その中、前記第一面は前記ループ組織、前記第二面は前記フック部組織であり、前記第一面と前記第二面は一つの連結糸が締結して前記の立体組織のニットを形成することを特徴とする請求項２記載の両面面ファスナー織物。
【請求項７】
前記フック部組織の表面にある前記の毛羽は、前記溶融型繊維にある溶融型短繊維が一つの紡績加工を経て形成するものであることを特徴とする請求項１或いは請求項２記載の両面面ファスナー織物。
【請求項８】
前記フック部組織の表面にある前記の毛羽は、前記溶融型繊維にある溶融型長繊維が一つのピーチ起毛加工を経て形成するものであることを特徴とする請求項１或いは請求項２記載の両面面ファスナー織物。
【請求項９】
前記フック部組織が含む前記の溶融型繊維にある溶融型繊維は、前記フック部組織のウェイト５０％以上を占めることを特徴とする請求項１或いは請求項２記載の両面面ファスナー織物。
【請求項１０】
前記フック部組織の前記溶融型繊維にある溶融型繊維の繊度は５デニール以下とすることを特徴とする請求項１或いは請求項２記載の両面面ファスナー織物。
【請求項１１】
前記ループ組織の繊度は０.０８デニールから２.０デニールとすることを特徴とする請求項１或いは請求項２記載の両面面ファスナー織物。
【請求項１２】
前記ループ組織の繊度は０.３デニール以下の複合紡績繊維であり、且つ一つの化学開繊加工を経ることで、前記複合紡績繊維は、更に多くの超細繊維に分解することを特徴とする請求項１或いは請求項２記載の両面面ファスナー織物。
【請求項１３】
前記溶融型繊維は中空繊維或いは異形断面繊維から選ぶことを特徴とする請求項１或いは請求項２記載の両面面ファスナー織物。
【請求項１４】
前記溶融型繊維はポリエステル糸、ポリエチレン糸、ポリプロピレン糸、ナイロン糸或いはポリメチルメタクリレート糸から選ぶことを特徴とする請求項１或いは請求項２記載の両面面ファスナー織物。
【請求項１５】
前記ループ組織にある前記異収縮混繊糸は、第一熱収縮率の複数本の第一繊維を具有し、及び第二熱収縮率の複数本の第二繊維を具有し、前記第一熱収縮率は前記第二熱収縮率より大きく、且つ前記第一繊維と前記第二繊維の熱収縮率の相違は７％以上であることを特徴とする請求項１或いは請求項２記載の両面面ファスナー織物。
【請求項１６】
前記溶融型繊維及び/或いは前記異収縮混繊糸内に弾性繊維を含むことで、前記両面面ファスナー織物の経方向及び/或いは緯方向に伸縮性を具有することを特徴とする請求項１或いは請求項２記載の両面面ファスナー織物。